(57)【要約】【課題】省スペースで製造することが可能であり、面状欠点の少ない核酸の分離精製に適した孔径に製造することができる微細多孔質膜の製造方法及び装置を提供する。【解決手段】水平方向に走行する帯状基材１に、水と水よりも低沸点な溶剤とアセチルセルロースとを少なくとも含有する製膜原液を流延して前記帯状基材１上に流延膜を形成する流延工程と、該流延膜を乾燥する乾燥工程と、を有するセルロースエステル微細多孔質膜の製造方法において、前記乾燥工程のうち、前記帯状基材１に流延膜を形成した直後から１５分以内の初期乾燥においては、前記流延膜を無風状態で２０〜４０℃の雰囲気温度で乾燥する無風乾燥工程を行うことを特徴とするセルロースエステル微細多孔質膜の製造方法である。【選択図】図１
2008238410.tif 000002
【特許請求の範囲】
【請求項１】
水平方向に走行する帯状基材に、水と水よりも低沸点な溶剤とアセチルセルロースとを少なくとも含有する製膜原液を流延して前記帯状基材上に流延膜を形成する流延工程と、該流延膜を乾燥する乾燥工程と、を有するセルロースエステル微細多孔質膜の製造方法において、
前記乾燥工程のうち、前記帯状基材に流延膜を形成した直後から１５分以内の初期乾燥においては、前記流延膜を無風状態で２０〜４０℃の雰囲気温度で乾燥する無風乾燥工程を行うことを特徴とするセルロースエステル微細多孔質膜の製造方法。
【請求項２】
前記無風乾燥工程を、ＩＳＯ  １４６４４に規定されるクラス７以上の清浄度を有するクリーンルーム内で行うことを特徴とする請求項１記載のセルロースエステル微細多孔質膜の製造方法。
【請求項３】
前記帯状基材がポリエステルフィルムであることを特徴とする請求項１または２に記載のセルロースエステル微細多孔質膜の製造方法。
【請求項４】
請求項１から３いずれかに記載のセルロースエステル微細多孔質膜の製造方法により製造されたセルロースエステル微細多孔質膜を用いた核酸吸着用の濾過フィルタ。
【請求項５】
水平方向に走行する帯状基材に、水と水よりも低沸点な溶剤とアセチルセルロースとを少なくとも含有する製膜原液を流延して前記帯状基材上に流延膜を形成する流延手段と、該流延膜を乾燥する乾燥手段と、を備えるセルロースエステル微細多孔質膜の製造装置において、
前記乾燥手段は、前記帯状基材に流延膜を形成した直後から１５分以内の初期乾燥において、前記流延膜を２０〜４０℃の雰囲気温度および無風状態で乾燥する無風乾燥ゾーンを備えることを特徴とするセルロースエステル微細多孔質膜の製造装置。
【請求項６】
前記無風乾燥ゾーンが，ＩＳＯ  １４６４４に規定されるクラス７以上の清浄度を有するクリーンルーム内に備えられていることを特徴とする請求項５記載のセルロースエステル微細多孔質膜の製造装置。
【発明の詳細な説明】
【技術分野】
【０００１】
本発明は、セルロースエステル微細多孔質膜の製造方法および製造装置に関し、特に、核酸の分離精製のために用いることができるセルロースエステル微細多孔質膜の製造方法および装置に関する。
【背景技術】
【０００２】
セルロースアセテート微細多孔質膜は、古くから製品化されており、ろ過用フィルタとして広く使用されている。そして、その製造方法として、様々な提案がなされている。
【０００３】
ところで、周知のように、核酸は様々な分野で種々の形態で使用されている。例えば、組換え核酸技術の分野においては、核酸をプローブやゲノム核酸、プラスミド核酸の形状で用いることが要求されている。
【０００４】
核酸は、診断分野においても種々の方法で用いられており、例えば、核酸プローブは、ヒトの病原体の検出および診断のために広く用いられている。また、核酸は、遺伝障害の検出や、食品汚染物質の検出にも用いられている。さらに、核酸は、遺伝地図の作製やクローニング、遺伝子組換えによる形質発現におよぶ種々の目的のために、所定の核酸に関する位置確認や同定、単離において日常的に用いられている。
【０００５】
しかし、多くの場合、核酸は極めて少量でしか入手することができず、そして、その単離と精製との操作が、煩雑であり多くの時間を要する。この時間を要する煩雑な工程は、核酸の損失に結びつきやすいという問題がある。また、例えば、血清、尿およびバクテリアのカルチャーから得られた試料における核酸の精製においては、コンタミネーションが発生するなど、疑陽性の結果を招くという問題も加わる。
【０００６】
上記問題を解決し、簡便かつ効率よく核酸を分離精製する方法の一つとして、セルロースのような、表面に水酸基を有する有機高分子により構成される多孔質膜に核酸を吸着、ならびに脱着させる方法が、提案されている（例えば、特許文献１参照。）。また、このようなセルロース膜の製造方法としては、例えば、図５に示す流延バンドを用いた製造装置を挙げることができる。図５は従来の多孔質膜の製造装置２００の概略図である。図５に示すように、従来の多孔質膜の製造装置２００においては、流延工程、および乾燥工程の初期段階において、流延バンドを用いて製造している。そして、この流延バンド２１１は、バンド長が約２８ｍあり、乾燥工程の初期段階で、約１４ｍのスペースが必要であり、さらに、熱風による乾燥工程、けん化工程、が行われるため、装置全体として広いスペースが必要であった。
【特許文献１】特開２００３−１２８６９１号公報
【発明の開示】
【発明が解決しようとする課題】
【０００７】
しかしながら、従来の製造方法は、流延バンドを用いて製造しているため、製造装置に広大なスペースが必要であった。また、多孔質膜の孔径をコントロールできる製造方法も望まれていた。さらに、セルロース多孔質膜の面状欠点が多いと、核酸の分離・精製に用いるためのカートリッジの生産性が悪いという問題があった。
【０００８】
本発明はこのような課題に鑑みてなされたものであり、省スペースおよび核酸の分離精製に適した孔径に製造することができ、面状欠点の少ない微細多孔質膜の製造方法および装置を提供する。
【課題を解決するための手段】
【０００９】
本発明の請求項１は前記目的を達成するために、水平方向に走行する帯状基材に、水と水よりも低沸点な溶剤とアセチルセルロースとを少なくとも含有する製膜原液を流延して前記帯状基材上に流延膜を形成する流延工程と、該流延膜を乾燥する乾燥工程と、を有するセルロースエステル微細多孔質膜の製造方法において、前記乾燥工程のうち、前記帯状基材に流延膜を形成した直後から１５分以内の初期乾燥においては、前記流延膜を無風状態で２０〜４０℃の雰囲気温度で乾燥する無風乾燥工程を行うことを特徴とするセルロースエステル微細多孔質膜の製造方法を提供する。
【００１０】
請求項１によれば、流延工程において、従来のように流延バンドを使用せずに、水平方向に走行する帯状基材に製膜原液を流延するようにしたので、流延バンドを使用した従来に比べて装置の占めるスペースが少ない省スペースな製造方法を構成することができる。
【００１１】
また、流延工程直後の流延膜は、流動性を有しており、風が当たると流延膜の面状が悪くなるだけでなく、形成される微細孔の径も変動し易くなる。本発明によれば、無風乾燥工程で流延膜を無風状態で乾燥するようにしたので、流延膜の面状を良好に維持できるとともに、形成された微細孔の孔径も変動しない。そして、流延膜の流動性がほとんどなくなったところで最後に熱風乾燥工程で、流延膜中に残存する溶剤および水を完全に飛ばすことにより、乾燥を行うことができる。
【００１２】
無風乾燥工程は、流延膜を２０〜４０℃のマイルドな乾燥温度条件でゆっくりと溶剤を蒸発させている。したがって、流延膜の面状を維持することができ、形成された微細孔の孔径も変動しにくい。
【００１３】
請求項２は請求項１において、前記無風乾燥工程を、ＩＳＯ  １４６４４に規定されるクラス７以上の清浄度を有するクリーンルーム内で行うことを特徴とする。
【００１４】
請求項２によれば、無風乾燥工程をＩＳＯ  １４６４４に規定されるクラス７以上の清浄度を有するクリーンルーム内で行うため、多孔質膜上に塵埃が付着することを防止することができ、面状欠点の少ない微細多孔質膜を製造することができる。
【００１５】
請求項３は請求項１または２において、前記帯状基材がポリエステルフィルムであることを特徴とする。
【００１６】
ポリエステルフィルムは、加工性および機械特性に優れるため、帯状基材の材料として、好適に用いることができる。
【００１７】
請求項４は請求項１から３に記載のセルロースエステル微細多孔質膜の製造方法により製造されたセルロースエステル微細多孔質膜を用いた核酸吸着用の濾過フィルタを提供する。
【００１８】
本発明の製造方法により、製造されたセルロースエステル微細多孔質膜は核酸吸着用の濾過フィルタとして好適に用いることができるからである。
【００１９】
請求項５は上記目的を達成するために、水平方向に走行する帯状基材に、水と水よりも低沸点な溶剤とアセチルセルロースとを少なくとも含有する製膜原液を流延して前記帯状基材上に流延膜を形成する流延手段と、該流延膜を乾燥する乾燥手段と、を備えるセルロースエステル微細多孔質膜の製造装置において、前記乾燥手段は、前記帯状基材に流延膜を形成した直後から１５分以内の初期乾燥において、前記流延膜を２０〜４０℃の雰囲気温度および無風状態で乾燥する無風乾燥ゾーンを備えることを特徴とするセルロースエステル微細多孔質膜の製造装置を提供する。
【００２０】
請求項６は請求項５において、前記無風乾燥手段が，ＩＳＯ  １４６４４に規定されるクラス７以上の清浄度を有するクリーンルーム内に備えられていることを特徴とする。
【００２１】
請求項５および６は、製造方法の発明を製造装置として展開したものである。本発明の製造装置によれば、製造方法と同様の効果をえることができる。
【発明の効果】
【００２２】
本発明の製造方法によれば、流延工程直後の乾燥工程を無風状態で行っているため、流延膜の面状を良好に保つことができ、形成された微細孔の孔径を変動させることなく乾燥することができる。したがって、核酸の分離・精製のために適切な孔径で、面状も良好な微細多孔質膜を形成することができる。また、流延バンドを用いることなく、微細多孔質膜を製造することができるので、省スペースで製造することが可能であり、製造装置のコストを下げることができる。
【発明を実施するための最良の形態】
【００２３】
以下、添付図面により本発明のセルロースエステル微細多孔質膜の製造方法および装置の好ましい実施の形態について詳説する。
【００２４】
［セルロースエステル微細多孔質膜の製造装置の全体構成］
図１は、本発明のセルロースエステル微細多孔質膜の製造装置１００の概略図である。図１に示すように、本発明のセルロースエステル微細多孔質膜の製造装置１００は、帯状基材１を送り出す送り出し機１０、走行する帯状基材１に製膜原液を流延する流延手段２０、流延した流延膜を乾燥し流延膜中の溶媒を蒸発させることにより、微細孔を形成する乾燥ゾーン３０、および微細孔が形成されたセルロースエステル微細多孔質膜を巻き取る巻き取り機４０とで構成されている。
【００２５】
[送り出し機]
送り出し機１０は、帯状基材１を送り出す装置である。帯状基材１の搬送速度は、０．４ｍ／分以上０．６ｍ／分以下であることが好ましく、より好ましくは０．５ｍ／分である。搬送速度を上記範囲とすることにより、搬送による風の影響を受けることなく、微細多孔質膜を製造することができる。
【００２６】
［流延手段］
流延手段２０は、送り出し機１０から送り出された帯状基材１に、アセチルセルロースを原料とする製膜原液を流延する装置である。流延手段としては、特に限定されず、流延ダイなどを用いることができる。また、本発明に用いられる流延手段は、吐出口が重力方向に向いており、帯状基材に対して垂直に流延することが好ましい。後述するように、本発明の製造方法に用いられる製膜原液は、固形分濃度を４〜１０質量％とすることが好ましいため、溶媒量の多い溶液である。したがって、帯状基材を水平とすることにより、液垂れを防止することができる。
【００２７】
［乾燥手段］
乾燥手段３０は、流延手段２０により帯状基材１に流延された製膜原液を乾燥し、溶媒を蒸発させ、製膜原液を乾燥するとともに、微細孔を形成する手段である。乾燥手段３０は、孔径決定工程を行う孔径決定ゾーン３１、無風乾燥工程を行う無風乾燥ゾーン３２、および熱風乾燥工程を行う第一乾燥ゾーン３３、第二乾燥ゾーン３４から構成される。
【００２８】
≪孔径決定ゾーン≫
本発明の製造装置は流延工程直後において、帯状基材の裏面を保温する保温手段６０を備える孔径決定ゾーン３１を有することが好ましい。この孔径決定ゾーン３１の温度条件を設定することにより、微細孔の孔径を決定することができる。温度の範囲としては、帯状基材１の表面温度を、流延膜のゲル化温度を超えて発泡温度未満とすることが好ましい。具体的には、２０℃以上３０℃以下であることが好ましい。より好ましくは、２０℃以上２５℃以下である。帯状基材１の表面温度が流延膜のゲル化温度より低いと、流延膜のゲル化が急速に進むために流延膜に形成される孔の径が成長しないため、核酸の分離精製のための適切な孔径を形成できない。また、発泡温度以上とすると溶剤や水が急速に蒸発するため、適切な孔径を形成できない。
【００２９】
また、孔径決定ゾーン３１は、流延手段２０による流延直後から４０秒以下の範囲であることが好ましく、より好ましくは流延直後から３０秒以下である。孔径決定ゾーン３１が４０秒より長いと、流延膜がゲル化し、孔径がつぶれるため好ましくない。
【００３０】
図１においては、孔径決定ゾーン３１と無風乾燥ゾーン３２は異なるゾーンとして構成されているが、無風乾燥ゾーン３２の初期段階において孔径決定ゾーンを備える構成とすることが好ましい。孔径決定ゾーン３１を無風で行うことにより、安定して孔径を形成することができる。
【００３１】
［保温手段］
図２および３に帯状基材１の裏面を保温する保温手段の例を示す。図２は、保温手段として温水プレート６１を用いた流延手段の側面図、図３は、エンドレス支持体６２を用いた側面図を示す。また、図４は、温水プレート６１の斜視図を示す。
【００３２】
保温手段６０の第一実施形態として、図２に示すように、流延直後の帯状基材１の裏面に温水プレート６１を設置し、保温を行う手段が挙げられる。この温水プレート６１は図４に示すように、温水プレート６１内部に温水を循環させることにより、プレートを温め、帯状基材１を保温する。温水プレート６１の大きさは、特に限定されないが、帯状基材１が一定温度で保温できるとともに、帯状基材１が振動しない程度に平面性を有していることが好ましい。そのため、温水プレート６１表面に鏡面仕上げを施すことが好ましい。鏡面仕上げを施すことにより、帯状基材裏面と温水プレートとの接触による、振動を抑制することができ、帯状基材上に均一に製膜原液を流延することができる。
【００３３】
図３は、保温手段の別の実施形態として、保温手段として金属製バンドを用いたエンドレス支持体６２を示す。この態様においては、エンドレス支持体６２を搬送するために、保温ドラム６３を用いる。これにより、保温ドラム６３に温水を通し、金属性バンド、帯状基材１を２０〜３０℃に保温することができる。金属性バンドの大きさは、温水プレート６１と同様に、帯状基材１を保温でき、流延時に発生する振動をおさえることができれば特に限定されず用いることができる。好ましくは、金属性バンドの長さが４０〜６０ｃｍの範囲である。
【００３４】
≪無風乾燥ゾーン≫
無風乾燥ゾーン３２は、流延直後または孔径決定ゾーンを通過した帯状基材１を無風状態で乾燥する区間である。本発明において、製膜原液は、固形分濃度が少ないため、乾燥の初期段階においては、液体を多く含んでいる。したがって、この段階で乾燥風を供給することにより、流延後に形成された微細孔を塞いでしまう可能性がある。また、乾燥風の影響により、流延膜の表面に乾燥ムラが発生する可能性がある。したがって、初期乾燥を無風で行うことにより、流延膜の面状を良好に維持できるとともに、形成された微細孔の孔径を変動させることなく、乾燥することができる。
【００３５】
なお、本発明において、「無風乾燥ゾーン」とは、乾燥風を供給しないゾーンのことをいう。流延および乾燥時にはラインが動いているために帯状基材に同伴する風が進行方向に発生するが、乾燥風を供給していなければ、その乾燥ゾーンは、本発明において「無風乾燥ゾーン」と称する。この無風乾燥ゾーンの風速をライン停止時に風速計で測定すると０．１ｍ／ｓ以下の風速が検知されることがあるが、風速が検知されても本発明では「無風乾燥ゾーン」と称することとする。
【００３６】
無風乾燥ゾーン３２は、温度２０〜４０℃の範囲で乾燥することが好ましく、より好ましく２０〜３０℃である。上記範囲内で乾燥を行うことにより、流延膜のゲル化、発泡による細孔の形成を防止することができる。
【００３７】
また、無風乾燥ゾーン３２は、ＩＳＯ（Ｔｈｅ  Ｉｎｔｅｒｎａｔｉｏｎａｌ  Ｏｒｇａｎｉｚａｔｉｏｎ  ｆｏｒ  Ｓｔａｎｄａｒｄ）が規定する１４６４４規格において、ＩＳＯ７またはそれ以上の清浄度を示すクリーンルームとされている。これにより、得られるセルロースエステル微細多孔質膜への汚染物の付着を防止することができるので、この微細多孔質膜を核酸分離抽出用のフィルタとして用いると、核酸精製時のコンタミネーションを防止し、核酸をより高い得率で得ることができる。
【００３８】
無風乾燥ゾーン３２と次工程の第一乾燥ゾーン３３との切り替えは、例えば、蒸発するガスのガス濃度により判断することができる。本発明の製造方法に用いられる製膜原液の溶媒は、アセチルセルロースに対して溶解度の大きい良溶媒と、溶解度の小さい貧溶媒の２種類の溶媒を用いて製造される。無風乾燥ゾーンにおいて乾燥を開始すると、まず、沸点に関わらず、良溶媒に比べ貧溶媒が多く蒸発し始める。そして、乾燥が進むにつれて、蒸発するガス濃度中に、良溶媒が多く蒸発し始める。これ以降を第一乾燥ゾーンとすることが好ましい。無風乾燥ゾーン３２の長さとしては、２〜１０ｍであることが好ましく、より好ましくは、３〜５ｍである。また、流延直後から１５分以内とすることが好ましい。
【００３９】
≪第一乾燥ゾーン≫
無風乾燥ゾーン３２の通過後は、第一乾燥ゾーン３３および第二乾燥ゾーン３４において乾燥風を供給し、微細孔多孔質膜の乾燥を行う。無風乾燥ゾーン３２では、乾燥ゾーン内の温度も低く、面状維持を目的としているため、無風乾燥ゾーン３２を通過した帯状基材の流延膜は、まだ流動性を有している。したがって、第一乾燥ゾーン３３においては、乾燥風を供給し、流動性がなくなるまで流延膜の乾燥を行うことを目的とする。
【００４０】
第一乾燥ゾーン３３には、ガイドローラ７０が設けられており、第一乾燥ゾーン３３内にて、帯状基材の裏面側（流延膜が形成されていない側）がガイドローラ７０によって直接接触して、ガイドされて搬送される。なお、ガイドローラ７０の個数および配置は、図１に限定されるものではなく、製造方法または、製造設備により、適宜変更が可能である。
【００４１】
また、乾燥風を供給する乾燥風供給手段８０および排気口８１を備える。第一乾燥ゾーン３３においては、流延膜の面状が安定しているため、乾燥風を供給することにより、乾燥速度を速めることができる。乾燥風の風速としては、１ｍ／ｓ以上１０ｍ／ｓ以下であることが好ましい。より好ましくは２ｍ／ｓ以上４ｍ／ｓ以下である。乾燥風の速度が、１ｍ／ｓより遅いと、乾燥速度が遅くなるため、好ましくない。また、１０ｍ／ｓより速いと乾燥風の影響により風ムラができるため、好ましくない。乾燥風供給手段８０は、図１においては、帯状基材の上部に形成されているが、これに限定されず設けることができる。
【００４２】
また第一乾燥ゾーン３３の乾燥条件としては、温度は２０℃〜５０℃の範囲であることが好ましく、より好ましくは２０℃〜４０℃、さらに好ましくは２５℃〜３０℃である。上記範囲内で乾燥を行うことにより、流延面の面状を良好に保ったまま、乾燥を行うことができる。乾燥温度が、２０℃より低い場合は、十分に乾燥が行われないため好ましくない。また、５０℃を超える場合は、流延膜中に残存している溶媒が発泡し、面状を悪化させるため好ましくない。
【００４３】
第一乾燥ゾーン３３は、流延膜の流動性がなくなるまで乾燥できればよく、ゾーンの長さは特に限定されないが、好ましくは、１ｍ以上１０ｍ以下、より好ましくは３ｍ以上５ｍ以下である。ゾーンの長さを、上記範囲内とすることにより、効率よく乾燥を行うことができる。また、ゾーンの長さが、１ｍより短いと乾燥が不十分であり、次工程である第二乾燥ゾーンにおいて、液ダレや、残存する溶媒分が発泡し、面状が悪化するため好ましくない。また、１０ｍより長いと、乾燥に時間がかかるため好ましくない。
【００４４】
≪第二乾燥ゾーン≫
第二乾燥ゾーン３４は、第一乾燥ゾーン３３を通過した帯状基材上に形成された流延膜の溶剤を完全に蒸発させる工程である。流延膜は、第一乾燥ゾーン３３において、流動性がなくなるまで乾燥されているため、水平を維持する必要がなく、第二乾燥ゾーン３４内の温度をさらに高くし、高沸点の溶剤を乾燥させることができる。具体的には、図１に示すように複数のガイドローラ７０を用いて帯状基材を往復させて乾燥させることができる。
【００４５】
第二乾燥ゾーン３４の乾燥条件としては、温度は、５０℃〜１００℃の範囲であることが好ましい。より好ましくは、６０℃〜８０℃である。温度を上記範囲とすることにより、溶媒を完全に蒸発させることができ、微細多孔質膜を製造することができる。
【００４６】
また第二乾燥ゾーン３４の長さも溶剤を完全に揮発させることができれば、特に限定されないが、好ましくは１０ｍ以上２０ｍ以下、より好ましくは１５ｍ以上２０ｍ以下である。ゾーンの長さを、上記範囲とすることにより、効率よく乾燥することができる。
【００４７】
第二乾燥ゾーン３４で乾燥し、形成された微細多孔質膜は、巻き取り機４０で巻き取られ製造される。
【００４８】
［けん化手段］
巻き取られた微細多孔質膜は、帯状基材からはがされ、図示しないけん化装置、中和装置、水洗装置、乾燥装置によりけん化処理が施される。けん化装置内には、けん化槽が備えられており、微細多孔質膜をけん化してけん化膜とするためのアルカリ性水溶液が備えられる。
【００４９】
中和装置には、中和処理槽が備えられており、けん化によって生成したけん化膜の表面あるいは内部に残留するアルカリ性水溶液を中和するための酸性溶液が、この中和処理槽に備えられる。また、水洗装置には、攪拌機を有する水洗器が備えられており、乾燥装置は、けん化膜を加熱する加熱手段を備える。
【００５０】
［除塵手段］
また、本発明の製造装置は、流延手段２０により流延する前に、図１に示すように除塵手段５０を備え、帯状基材の流延面を除塵することが好ましい。除塵手段５０としては、図１に示すように粘着性ゴムによる粘着ロールが好ましい。このような粘着ロールとしては、「ＭＩＭＯＳＡ  Ｂ」（宮川ローラー（株）製）、「ＭＩＭＯＳＡ  Ｂ１９」（宮川ローラー（株）製）などをあげることができる。
【００５１】
また、帯状基材の裏面側に帯電防止層を付与することも好ましい。これにより、帯状基材の表面側に塵埃が付着することを防ぐことができるため、流延膜の面状を良好なものにすることができる。帯電防止層としては、種々のものを使用することができるが、例えば、ＡＳＥＣ（Ｓｂ、Ｓｎ酸化物）Ｖ２Ｏ５とバインダー（ＧＥＬ）を組み合わせた組成物、または、カーボンブラック層を付与することにより、形成することができる。
【００５２】
また、帯電防止層が付与された帯状基材の裏面側の電気抵抗値（ＳＲ）は、３０％ＲＨの条件下で、１×１０５〜１０１０Ω／ｍの範囲であることが好ましく、より好ましくは１×１０６〜１０１０Ω／ｍである。電気抵抗値を上記範囲とすることにより、帯状基材の表面に塵埃が付着することなく、流延を行うことができ、面状の良好な微細多孔質膜を製造することができる。
【００５３】
［製膜原液］
次に本発明に用いられる製膜原液について説明する。製膜原液は、膜形成用ポリマーとしてアセチルセルロースを原料とする。このアセチルセルロースを、良溶媒と貧溶媒の混合溶媒に溶解することによって作製される。
【００５４】
良溶媒としては、アセチルセルロースに対する溶解度が高い溶媒であればよく、例えば、ジメチルクロライドなど、または、これらの混合溶媒を挙げることができる。また、貧溶媒としては、アセチルセルロースに対する溶解度が低い溶媒であり、例えば、メタノール、エタノール、プロパノール、アセトン、グリセリンなど、または、これらの混合溶媒を挙げることができる。また、良溶媒、貧溶媒とも、２種以上の溶媒を混合して用いることができる。貧溶媒の良溶媒に対する割合は、混合液が均一状態を保てる範囲ならば如何なる範囲でもよいが、全溶媒量に対して、２０〜５０質量％が好ましい。
【００５５】
また、製膜原液のアセチルセルロースの濃度は、４〜１０質量％が好ましい。製膜原液の固形分の濃度を上記範囲とすることにより、良好な微細孔を有する微細多孔質膜を製造することができる。
【００５６】
[帯状基材]
本発明の帯状基材の材料としては、例えば、ポリエチレンテレフタレート（ＰＥＴ）、ポリエチレンナフタレート（ＰＥＮ）等のポリエステル類、ポリプロピレン等のポリオレフィン類、ニトロセルロース等のセルロース誘導体、ポリアミド、ポリイミド、ポリ塩化ビニル、ポリカーボネート、アラミド等の高分子類を用いることができる。なかでも、加工性や機械特性に優れ、コストも低いポリエステル類を用いることが好ましく、特に、ポリエチレンテレフタレートが好ましい。
【００５７】
[微細多孔質膜]
本発明の製造方法および製造装置で製造された微細多孔質膜は、核酸の分離精製のための濾過用フィルタとして好適に用いることができる。
【実施例】
【００５８】
以下に実施例により本発明の効果を具体的に説明する。
【００５９】
まず、アセチルセルロースのドープを調節した。ドープ調剤における溶解方法では、まず、ポリマー成分を最初にメチレンクロライドに溶解し、この溶液にメタノールを少量ずつ添加した。そして、この溶液にさらにグリセリンと純粋とを少量ずつ添加して未溶解物がほとんどない状態のドープを得た。そしてドープを濾紙で濾過しドープを調整した。なお、ドープ調整における各成分の配合は以下の通りである。
ジアセチルセルロース（酢化度５４．５％）・・・・・２．４２重量％
トリアセチルセルロース（酢化度６０．８％）・・・・３．４３重量％
グリセリン・・・・・・・・・・・・・・・・・・・・０．１８重量％
メチレンクロライド・・・・・・・・・・・・・・・・５４．２０重量％
メタノール・・・・・・・・・・・・・・・・・・・・３３．２２重量％
純水・・・・・・・・・・・・・・・・・・・・・・・６．３５重量％
次に上記で調整したドープを、図１に示す製造装置にて、帯状基材としてポリエチレンテレフタレートを用いて、セルロースエステル微細多孔質膜を製造した。なお、孔径決定ゾーンは以下の条件で行った。
流延速度・・・・・・・・・・０．５ｍ／分
ドープ濃度・・・・・・・・・６％
流延後からの時間・・・・・・２０秒
ガス濃度・・・・・・・・・・メタノール：４０００ｐｐｍ
メチレンクロライド：１５００ｐｐｍ
帯状基材温度・・・・・・・・・２３℃
[乾燥工程のガス濃度]
上記組成のドープにおいて、各乾燥ゾーンにおけるガス濃度を測定した。測定位置は、Ａ０：流延手段２０から１０ｃｍの位置、Ｃ６：Ａ０から５ｍの位置（乾燥風供給手段８０の先端）とし、Ｂ１〜Ｂ５は、Ａ０〜Ｃ６間を等間隔に６等分した位置とした。結果を表１に示す。
【００６０】
【表１】
2008238410.tif 000003
【００６１】
本実施例においては、Ａ０、Ｂ１点において、メタノールのガス濃度が、４０００〜５０００ｐｐｍであり、塩化メチレンの濃度が１０００〜３０００ｐｐｍであり、貧溶媒であるメタノールの蒸発量が多かった。Ｂ２点以降は、塩化メチレンの蒸発量が多かった。このように、少なくとも良溶媒より貧溶媒の蒸発量が多い点までを無風乾燥ゾーンとすることが好ましい。
【００６２】
［乾燥工程初期の清浄度］
無風乾燥ゾーンにおけるクリーンルームの有無、清浄度を変更して試験を行った。結果を表３に示す。
【００６３】
【表２】
2008238410.tif 000004
【００６４】
クリーンルームを備え、清浄度を７以上とした実施例１−３については、良好な面状の多孔質膜が得られた。また、クリーンルームを備えず、清浄度も１である比較例１は、複数の面状欠点が確認された。
【００６５】
なお、表２における面状欠点の記号は以下の意味を示す。
【００６６】
◎・・・・・１０μｍ以上の欠点  １個以内／１００ｍｍ２
○・・・・・１０μｍ以上の欠点  ５個以内／１００ｍｍ２
×・・・・・１０μｍ以上の欠点  ５個以上／１００ｍｍ２
【図面の簡単な説明】
【００６７】
【図１】本発明のセルロースエステル微細多孔質膜の製造装置を示す概念図である。
【図２】本発明の製造装置に温水プレートを組み込んだ流延、乾燥手段の一例を示す概念図である。
【図３】本発明の製造装置にエンドレス支持体を組み込んだ流延、乾燥手段の一例を示す概念図である。
【図４】温水プレートの斜視図である。
【図５】従来の製造装置を示す概念図である。
【符号の説明】
【００６８】
１…帯状基材、１０…送り出し機、２０…流延手段、３０…乾燥ゾーン、３１…孔径決定ゾーン、３２…無風乾燥ゾーン、３３…第一乾燥ゾーン、３４…第二乾燥ゾーン、３１…孔径決定ゾーン、４０…巻き取り機、５０…除塵手段、６０…保温手段、６１…温水プレート、６２…エンドレス支持体、６３…保温ドラム、７０…ガイドローラ、８０…乾燥風供給手段、８１…排気口、１００…製造装置
【図１】
2008238410.tif 000005
【図２】
2008238410.tif 000006
【図３】
2008238410.tif 000007
【図４】
2008238410.tif 000008
【図５】
2008238410.tif 000009